(57)【要約】      （修正有）【課題】ラベル部に実質的な基材層を有さず、剥離性を有する基材から剥離して貼着できるラベルとその製造方法を提供する。【解決手段】剥離性を有する基材１０上に、紫外線硬化型粘着剤による粘着剤層１１、紫外線硬化型シルクスクリーンメジウムインキによる第一のメジウム印刷層１２、紫外線硬化型インキによる絵柄印刷層１４、紫外線硬化型シルクスクリーンメジウムインキによる第二のメジウム印刷層１５がこの順に積層され、ラベル部２の全体厚みが、１５０〜２５０μｍであることを特徴とする。剥離性を有する基材上に、各層を順次形成し積層し製造する。【選択図】図１
2016099386.tif 000002
【特許請求の範囲】
【請求項１】
剥離性を有する基材上に、紫外線硬化型粘着剤による粘着剤層、紫外線硬化型シルクスクリーンメジウムインキによる第一のメジウム印刷層、紫外線硬化型インキによる絵柄印刷層、紫外線硬化型シルクスクリーンメジウムインキによる第二のメジウム印刷層からなるラベル部がこの順に積層されたラベルであって、前記ラベル部の全体厚みが、１５０〜２５０μｍであることを特徴とするラベル。
【請求項２】
前記粘着剤層と前記第一のメジウム印刷層および前記第二のメジウム印刷層が重なり、絵柄印刷層を含まない部分の透過濃度が、０．２未満であることを特徴とする請求項１記載のラベル。
【請求項３】
前記粘着剤層が再剥離性の粘着剤層であって、被着体に対してラベル部を繰り返して貼着し、再剥離できることを特徴とする請求項１または請求項２記載のラベル。
【請求項４】
前記ラベル部を表裏何れかの方向に折り曲げして畳み、表面相互間または粘着剤層側である裏面相互間を接触させてもラベル部が折損しない柔軟性を有することを特徴とする請求項１ないし請求項３の何れか１の請求項記載のラベル。
【請求項５】
前記ラベル部の前記粘着剤層間を密着した後にも、粘着剤層の欠損なく剥離でき、元の平面状態に戻ることを特徴とする請求項１ないし請求項３の何れか１の請求項記載のラベル。
【請求項６】
前記第一のメジウム印刷層と前記粘着剤層の外形は略相似形であって、第一のメジウム印刷層は粘着剤層の外縁よりも０．３〜０．５ｍｍの幅で拡張した大きさに形成されていることを特徴とする請求項１ないし請求項５の何れか１の請求項記載のラベル。
【請求項７】
前記ラベル部が第一のメジウム印刷層の輪郭形状に沿って前記剥離性を有する基材から前記粘着剤層を伴って剥離することを特徴とする請求項１ないし請求項６の何れか１の請求項記載のラベル。
【請求項８】
前記第二のメジウム印刷層の厚みが７０〜１８５μｍであることを特徴とする請求項１ないし請求項６の何れか１の請求項記載のラベル。
【請求項９】
剥離性を有する基材上に、紫外線硬化型粘着剤をシルクスクリーン印刷法により塗布して粘着剤層を形成する工程と、該粘着剤層上に紫外線硬化型メジウムインキをシルクスクリーン印刷法により印刷して第一のメジウム印刷層を形成する工程と、該第一のメジウム印刷層上にオフセット印刷法により紫外線硬化型オフセットインキを用いて絵柄印刷層を形成する工程と、該絵柄印刷層上に紫外線硬化型メジウムインキをシルクスクリーン印刷法により印刷して第二のメジウム印刷層を形成する工程と、を有することを特徴とするラベルの製造方法。
【請求項１０】
絵柄印刷層を印刷する際に、白色の隠蔽層を印刷することを特徴とする請求項９記載のラベルの製造方法。
【請求項１１】
前記粘着剤層の厚みを１０〜３０μｍに形成することを特徴とする請求項９または請求項１０記載のラベルの製造方法。
【請求項１２】
前記第一のメジウム印刷層を前記粘着剤層の外形と略相似形になるように印刷し、第一のメジウム印刷層は粘着剤層の外縁よりも０．３〜０．５ｍｍの幅で拡張した大きさに形成することを特徴とする請求項９または請求項１０記載のラベルの製造方法。
【発明の詳細な説明】
【技術分野】
【０００１】
本発明は、ラベルおよびラベルの製造方法に関する。詳しくは、使用時のラベル部は実質的な基材を含まず粘着剤層と印刷インキ層のみからなるラベルであって、被着体に対して繰り返し着脱できるようにしたラベル、およびその製造方法に関するものである。
特に、粘着剤層とインキ層に紫外線硬化型材料を使用することを特徴とする。
【背景技術】
【０００２】
従来から各種のラベルが製造され使用されているが、紙等の基材に絵柄を印刷した構成からなるのが一般的である。ラベルとして使用する際に実質的な基材を含まないで印刷インキ層のみからなるラベルの例は、あまり見られない。
【０００３】
比較的に厚みのあるラベルを製造する方法として、所定の基材表面にラベルの絵柄を印刷し、基材裏面に粘着剤を全面塗工したシートの粘着剤塗工面に対して剥離紙をラミネート加工し、定型の抜き刃で表面絵柄周囲の基材を型抜きしてから粕上げ（必要でないラベル周囲の余分な基材を除去）し、ラベルを製造する方法が一般的である。
このような製造方法では、ラベルの形状が種々であって一定形状ではない場合は、抜き刃をその都度作製する必要があり、コスト高になる問題がある。
【０００４】
特許文献１は、剥離シートの上にスクリーン印刷で粘着層、下地層を塗工し、印刷層をインクジェットで印刷する装飾用シールを記載している。印刷層上にオーバーコート層を塗工することも記載している。しかし、インクジェット印刷では、十分なシールの厚さが得られず、本発明ラベルの機能を備えられないと考えられる。また、溶剤型インキを使用する場合は、シールに溶剤臭が残る問題がある。
特許文献２あるいは特許文献３に記載されているラベルの製造方法は、打ち抜き刃によりシールやラベルを定型の形に打ち抜く製造方法である。これらの製造方法を用いると打ち抜き工程が必要になるとともに、打ち抜く形状ごとに所定形状の打ち抜き刃を作製する必要があるという欠点がある。打ち抜き刃はラベルの形状に合わせて、種々の形を作製しなければならず、コスト高になり小ロットのラベル製造には不適である。
【先行技術文献】
【特許文献】
【０００５】
【特許文献１】特開２０１４−  ５０９６６号公報
【特許文献２】特開２０１１−２１５３３５号公報
【特許文献３】特公平６−  ７２９８号公報
【発明の概要】
【発明が解決しようとする課題】
【０００６】
使用時のラベル部が実質的な基材を含まず粘着剤層と印刷インキ層のみからなるラベルであって、十分な厚みを有するものを紫外線硬化型粘着剤、紫外線硬化型インキにより製造することを課題とする。紫外線硬化型材料は、希釈溶剤を実質的に含まないので、乾燥後に溶剤の揮発により厚みが減少しない利点がある。
また、紫外線照射のみにより硬化する特徴を活かし、乾燥のための熱エネルギーの節減と工程の短縮を図ることを課題とする。
【課題を解決するための手段】
【０００７】
上記課題を解決する本発明の要旨の第１は、剥離性を有する基材上に、紫外線硬化型粘着剤による粘着剤層、紫外線硬化型シルクスクリーンメジウムインキによる第一のメジウム印刷層、紫外線硬化型インキによる絵柄印刷層、紫外線硬化型シルクスクリーンメジウムインキによる第二のメジウム印刷層からなるラベル部がこの順に積層されたラベルであって、前記ラベル部の全体厚みが、１５０〜２５０μｍであることを特徴とするラベル、にある。
【０００８】
上記課題を解決する本発明の要旨の第２は、剥離性を有する基材上に、紫外線硬化型粘着剤をシルクスクリーン印刷法により塗布して粘着剤層を形成する工程と、該粘着剤層上に紫外線硬化型メジウムインキをシルクスクリーン印刷法により印刷して第一のメジウム印刷層を形成する工程と、該第一のメジウム印刷層上にオフセット印刷法により紫外線硬化型オフセットインキを用いて絵柄印刷層を形成する工程と、該絵柄印刷層上に紫外線硬化型メジウムインキをシルクスクリーン印刷法により印刷して第二のメジウム印刷層を形成する工程と、を有することを特徴とするラベルの製造方法、にある。
【発明の効果】
【０００９】
本発明のラベルは、一方側からは透明な粘着剤層と第一のメジウム印刷層を介し、他方側面からは第二のメジウム印刷層を介して、絵柄を視認可能にできるので、ラベル部を透明な被着体に貼着した場合には、被着体の内外から同様の絵柄を視認できる。
粘着剤層が、再剥離性の粘着剤層であって、被着体に対してラベル部を繰り返して貼着し、再剥離することができる。
ラベル部の全体が柔軟な層からなるので、折り曲げして畳んでも破損することがない。
ラベル部の粘着剤層間を密着しても弱粘着性であるため、容易に剥離でき、元の平面状態に戻り再使用できる。
【００１０】
粘着剤層の外形が、第一のメジウム印刷層よりも小さい外形に形成されているので、ラベル部が剥離し易くされており、粘着剤層が被着体に残ることもない。
粘着剤層とメジウム印刷層、絵柄印刷層が実質的に溶剤を含まない紫外線硬化型材料からなるので、ラベル部に溶剤臭が残らないことや、溶剤の揮発に伴う接着力の低下や収縮によるカールの発生がない利点がある。
ラベル部の厚みが、指先で扱うのに好適な程度の厚みにされている。
比較的に高い温度に耐えるように設計されており、夏の車内での高温にも耐える。
【００１１】
本発明のラベルの製造方法では、ラベル部を刃型で打ち抜きする必要がないので、製造工程を短縮できるとともに、製造コストを低減できる。
剥離性を有する基材に直接所定形状に印刷するので、粕上げ工程が不要であり、かつ厚みのある印刷が可能である。
粘着剤層の塗布やメジウム印刷、絵柄印刷に、紫外線硬化型材料を使用するので、紫外線照射のみで硬化し、乾燥時間が不要であり、熱エネルギーの節減を図れる。
粘着剤層やメジウム印刷にシルクスクリーン印刷を使用するので、ラベル部の厚みを、紙基材を使う一般的なラベルと同等以上の厚みにすることができる。溶剤可溶性インキの場合はシルクスクリーン印刷でも、乾燥によりインキ膜厚が薄くなるが、紫外線硬化型材料を使用する本発明の製造方法では、硬化してもインキ膜厚が薄くならないので、厚盛りのための多数回の印刷を避けることができる。
【図面の簡単な説明】
【００１２】
【図１】ラベルの断面図である。
【図２】ラベル部を透明な被着体に貼着した状態を示す図である。
【発明を実施するための形態】
【００１３】
以下、本発明の実施形態について、図面を参照して詳細に説明する。
図１は、ラベルの断面図である。図１（Ａ）は、隠蔽層が入らない場合、（Ｂ）は、隠蔽層が入る場合である。
図１（Ａ）のように、ラベル１は、剥離性を有する基材１０上に、透明な紫外線硬化型粘着剤を塗布した粘着剤層１１を有している。粘着剤層１１は被着体に貼着するためであるが、再剥離可能なように弱粘着性の粘着剤が使用される。この粘着剤層１１上に透明な紫外線硬化型シルクスクリーンメジウムインキにより、第一のメジウム印刷層１２が形成され、第一のメジウム印刷層１２上に紫外線硬化型インキによる絵柄印刷層１４が形成されている。さらに、絵柄印刷層１４上には、紫外線硬化型シルクスクリーンメジウムインキにより、第二のメジウム印刷層１５が形成され積層されている。
剥離性を有する基材１０を除く、粘着剤層１１から第二のメジウム印刷層１５の間がラベル部２に相当する。基材１０が剥離性であるため、ラベル部２の粘着剤層１１は基材１０から剥離可能である。
【００１４】
図１（Ｂ）は、隠蔽層が入る場合である。
図１（Ａ）と同様に、粘着剤層１１と第一のメジウム印刷層１２を形成した後、紫外線硬化型インキによる白色等の隠蔽層１３をオフセット印刷法またはスクリーン印刷法により形成する。隠蔽層１３は、着色した被着体等に貼着する場合に絵柄を目立たたせるために設ける層である。絵柄印刷層の一部と考えても良いが、透明な被着体に貼着した場合の効果が変わるので、隠蔽層１３として説明しておく。隠蔽層１３の形成には、酸化チタン顔料入りの白色インキが好ましく使用される。
隠蔽層１３の上には、図１（Ａ）と同様に、紫外線硬化型インキによる絵柄印刷層１４と紫外線硬化型シルクスクリーンメジウムインキによる第二のメジウム印刷層１５が形成され積層されている。
【００１５】
図２は、ラベル部を透明な被着体に貼着した状態で、図１（Ａ）のラベルの場合である。
図２（Ａ）のように、透明な被着体２０の内面に粘着剤層１１により貼着した場合は、内面側からは絵柄印刷層１４が視認できる。絵柄印刷層１４は第二のメジウム印刷層１５を介して見るので、第二のメジウム印刷層１５は透明性が高いことが必要になる。
透明な被着体２０の外面側からも、図２（Ｂ）のように、絵柄印刷層１４が視認できる。内面側から見た場合とは対称形の絵柄となる場合が多いが、絵柄インキの重なり具合によっては、必ずしも対称形の絵柄にはならない。
外面側からは絵柄印刷層１４は、粘着剤層（破線による輪郭ｒの内側）１１と第一のメジウム印刷層１２を介して見ることになる。従って、粘着剤層１１と第一のメジウム印刷層１２も透明性が高いことが必要になる。
【００１６】
図１（Ｂ）のように、隠蔽層１３が入る場合は、第二のメジウム印刷層１５側からは絵柄印刷層１４が視認できる。透明な被着体に貼着しても、反対側からは隠蔽層１３に遮蔽されて絵柄印刷層１４が見えないことは自明なことである。
【００１７】
絵柄印刷層１４は、第一のメジウム印刷層１２と第二のメジウム印刷層１５の形状内に納まる大きさにされている。第一と第二のメジウム印刷層１２，１５は、絵柄印刷層１４を保護する目的とラベル部２の厚みを大きくする目的がある。
なお、第一、第二のメジウム印刷層１２，１５は、通常は着色剤を含まないメジウムインキ（透明なビヒクルとモノマー等のみからなるインキ）により印刷される層である。ただし、デザイン上の観点から淡い着色剤を含ませる場合もある。
【００１８】
第一のメジウム印刷層１２は、ラベル部２の輪郭を区画する大きさに形成される。
第一のメジウム印刷層１２の外形と粘着剤層１１の外形は相似する形状にできるが、粘着剤層１１は第一のメジウム印刷層１２の外形内に納まる形状にされる。図１のように、第一のメジウム印刷層１２は粘着剤層１１の外縁よりも幅Ｈ（０．３〜０．５ｍｍ程度）で拡張した大きさに形成されている。
第一のメジウム印刷層１２が粘着剤層１１よりも広い面積である場合が、基材１０から剥離し易く、一旦被着体に貼着したラベル部２を再剥離する場合も剥離が容易になるからである。また、粘着剤層１１の面積の方が大きいと、表面に粘着剤が出る部分があり他工程で問題が起きる場合があるからである。
【００１９】
粘着剤層１１には、紫外線硬化型の再剥離性の粘着剤が使用される。被着体に貼着した後に、一回だけ剥離し得るという性質だけではなく、反復して貼着し、再剥離できることが必要であり、長期間貼着して最終的に剥離する際にも被着体に粘着剤を残さない特性が求められる。
また、誤ってラベル部の粘着剤層相互間を密着させてしまった後にも、粘着剤層を欠損することなく剥離でき、元の平面状態に戻せる特性も必要になる。
またさらに、ラベル部２の全体としては、表裏何れかの方向に折り曲げして畳み、表面相互間または粘着層１１側である裏面相互間を接触させてもラベル部２が折損し、また欠損しない柔軟性を有することも必要になる。実際の取り扱い上、そのような状態になることが多いからである。
【００２０】
ラベル部２の全体厚みは、一般の紙基材付きラベルと同等の厚みとするため、１５０μｍ以上となるのが好ましい。厚みの上限は特に制限されないが、通常１８０〜２００μｍ程度となる。ラベル部２の厚みを印刷インキで実現するためには、シルクスクリーン印刷が好ましく採用される。そのため、粘着剤層１１と第一と第二のメジウム印刷層にはシルクスクリーン印刷法により塗布または印刷される。隠蔽層１３は、シルクスクリーン印刷でもオフセット印刷でもどちらでも構わない。もっとも、絵柄印刷層１４は、繊細な絵柄も多いことからオフセット印刷法が採用される。
なお、粘着剤の場合は塗布と表現しているが、シルクスクリーンの場合は印刷と同様に行われ、異なる方法が採用されるわけではない。
【００２１】
粘着剤層１１と第一のメジウム印刷層１２とが積層する部分の透過濃度は、０．０５以下であることが好ましい。また、粘着剤層１１と第一のメジウム印刷層１２、および第二のメジウム印刷層１５の三層が積層する（隠蔽層１３や絵柄層１４は含まない）部分の透過濃度は、０．１未満であることが好ましい。絵柄を鮮明に見る目的と絵柄以外の部分は目立たない方が好ましいからである。
またさらに、ラベル部２を夏の高温の車内で変形しないためには、１２０°Ｃ程度の温度条件に耐える耐熱性が要求される。ラベル部２の粘着剤層間を密着した後にも、粘着剤層の欠損なく剥離でき、元の平面状態に戻ることも好ましい。
【００２２】
次に、ラベルの製造方法について以下に説明する。
ラベルの製造方法には、紫外線硬化型粘着剤と紫外線硬化型シルクスクリーンメジウムインキ、および紫外線硬化型オフセットインキを使用する方法を採用できる。
【００２３】
まず、剥離性を有する基材１０上に、紫外線硬化型粘着剤をシルクスクリーン印刷法により所定形状に塗布して粘着剤層１１を形成する工程を行う。
粘着剤層を弱粘着性にするためには、レジウサーを加えて粘度を調整する必要がある。
次に、粘着剤層１１上に紫外線硬化型メジウムインキをシルクスクリーン印刷法により印刷して第一のメジウム印刷層１２を形成する工程を行う。続いて、第一のメジウム印刷層１２上にオフセット印刷法により紫外線硬化型オフセットインキを用いて絵柄印刷層１４を形成する工程を行う。絵柄印刷層１４の前に白色の隠蔽層１３を印刷しても良い。
【００２４】
絵柄印刷層１４上に紫外線硬化型メジウムインキをシルクスクリーン印刷法により印刷して第二のメジウム印刷層１５を形成する工程を行う。
紫外線硬化型インキの場合は、紫外線照射のみで瞬間的に硬化するので、熱エネルギーを節減できる。また、乾燥時間を要しないので直ぐに後工程ができ、工程の短縮を図れる。
【００２５】
〈材質に関する実施形態〉
本発明で使用する各種材料について説明する。
（１）剥離紙用基材と剥離剤
剥離紙用基材としては、十分な強度を有するものであれば使用でき、例えば、上質紙、クラフト紙、グラシン紙、レーヨン紙、コート紙、合成紙、樹脂フィルムによりラミネートされた紙等が好適に使用できる。これらの基材の粘着剤層１１と接する面に剥離剤を塗工して使用することができる。
剥離層を形成する剥離剤には、紫外線硬化型（ＵＶ型）メジウムインキにシリコーンオイルを添加したものや、シリコーンアクリレートを添加したもの等を使用する。通常の熱硬化型剥離インキを使用することもできる。剥離剤の印刷方式は、オフセット、フレキソ、グラビア印刷などが挙げられる。
【００２６】
（２）紫外線硬化型粘着剤
紫外線硬化型粘着剤は、活性エネルギー線硬化型接着剤の一種であって、紫外線を照射することによって、連鎖的な光重合反応により、液体から固体へ相変化する。樹脂としては、二重結合を有するプレポリマーが使用され、ウレタン（メタ）アクリレート樹脂等が多用される。二重結合を有するウレタン系モノマー等が希釈溶剤の役割をし、架橋剤の役割も兼ねている。増感剤として、光開始剤が添加されることもある。
通常、光硬化後は粘着性を失うが、本ラベルに使用する場合は、硬化後も粘着性を維持するように設計されている粘着剤を使用する。
【００２７】
（３）シルクスクリーンインキ
紫外線硬化型シルクスクリーンインキは、二重結合を有するプレポリマー（分子量５００〜５０００）が使用される。希釈剤としては二重結合を有するモノマーが使用される。
いずれも着色インキの場合は、顔料が添加され、消泡剤、ワックス、レベリング剤、滑剤等の補助剤が添加される。メジウムインキは、顔料等の色料を含まない樹脂成分主体のインキである。
【実施例】
【００２８】
（実施例１）
剥離性を有する基材１０として、上質紙にシリコン系の剥離剤を塗工した基材（厚み２５０μｍ）を使用した。
粘着剤として、紫外線硬化型のウレタン系の粘着剤を用い、シルクスクリーン印刷法で所定形状に塗布した。硬化後の粘着剤層１１の厚みは、１０〜１５μｍとなった。
この粘着剤の塗布には、２００メッシュのポリエステルスクリーンメッシュを使用した。
粘着剤層１１の面上に、紫外線硬化型のウレタン系のメジウムインキを用いて、第一のメジウム印刷層１２の印刷を行った。硬化後の総厚み（粘着剤層１１と第一のメジウム印刷層１２を含む厚み）は、７０〜８０μｍになった。なお、第一のメジウム印刷層１２の印刷時には、粘着剤層１１との粘着を防止するため、３Ｄスクリーンである１６５メッシュのステンレススクリーンを使用した。
【００２９】
硬化後の第一のメジウム印刷層１２上に、アクリル系の紫外線硬化型インキを用いてオフセット印刷法により絵柄を印刷して、絵柄印刷層１４を形成した。オフセット絵柄印刷層１４の厚みは、１μｍ以下であった。
絵柄印刷層１４上に、紫外線硬化型のウレタン系のメジウムインキを用いて、第二のメジウム印刷層１５の印刷を行った。第二のメジウム印刷層１５の硬化後のラベル部２の総厚み（粘着剤層１１と第一、第二のメジウム印刷層１２，１５、絵柄印刷層１４を含む厚み）は、１６０〜１８０μｍ程度となった。従って、第二のメジウム印刷層１５の厚みは、９０〜１００μｍとなる。第二のメジウム印刷層１５の塗布には、６０メッシュのポリエステルスクリーンメッシュを使用した。
【００３０】
（実施例２）
剥離性を有する基材１０として、上質紙にシリコン系の剥離剤を塗工した基材（厚み２５０μｍ）を使用した。
粘着剤として、紫外線硬化型のウレタン系の粘着剤を用い、シルクスクリーン印刷法で所定形状に塗布した。硬化後の粘着剤層１１の厚みは、１５〜２５μｍとなった。
この粘着剤の塗布には、２００メッシュのポリエステルスクリーンメッシュを使用した。
粘着剤層１１の面上に、紫外線硬化型のウレタン系のメジウムインキを用いて、第一のメジウム印刷層１２を２回の工程で印刷した。硬化後の総厚み（粘着剤層１１と第一のメジウム印刷層１２を含む厚み）は、９５〜１０５μｍになった。なお、第一のメジウム印刷層１２の印刷時には、粘着剤層１１との粘着を防止するため、３Ｄスクリーンである２００メッシュのステンレススクリーンを使用した。
【００３１】
硬化後の第一のメジウム印刷層１２上に、アクリル系の紫外線硬化型インキを用いてオフセット印刷法により白色の隠蔽層１３と絵柄を印刷して、絵柄印刷層１４を形成した。オフセット絵柄印刷層１４の厚みは、１μｍ以下であった。
絵柄印刷層１４上に、紫外線硬化型のウレタン系のメジウムインキを用いて、第二のメジウム印刷層１５の印刷を行った。第二のメジウム印刷層１５の硬化後のラベル部２の総厚み（粘着剤層１１と第一、第二のメジウム印刷層１２，１５、絵柄印刷層１４を含む厚み）は、１６０〜１８０μｍ程度となるようにした。従って、第二のメジウム印刷層１５の厚みは、６５〜７５μｍとなる。第二のメジウム印刷層１５の塗布には、８０メッシュのポリエステルスクリーンを使用した。
【００３２】
実施例１および実施例２のラベル部２は、全体が柔軟な層からなるので、３〜４回折り曲げして畳んでも折損し、また破損することがなかった。
実施例１および実施例２のラベル部２の粘着剤層１１間を密着しても剥離でき、元の平面状態に戻り再使用することができた。
実施例１および実施例２のラベル部２の粘着剤層１１の外形が、第一のメジウム印刷層よりも小さい外形に形成されているので、ラベル部が剥離し易く、粘着剤層が被着体に残ることもなかった。
【００３３】
実施例１および実施例２のラベル部２の全体厚みが、１６０〜１８０μｍの範囲であり、指先で扱うのに好適であった。
実施例１および実施例２のラベル部２を、１２０°Ｃ、の温度条件に２４時間おいても、溶融し変形することはなかった。これにより、比較的に高い温度に耐えることが明らかになった。
実施例１および実施例２のラベル部２の粘着剤層１１と第一のメジウム印刷層１２および第二のメジウム印刷層１５の３層が重なる部分の透過濃度をマクベス透過濃度計（拡散光源）で測定したところ、０．０８の値であり、良好な透明性が得られた。
【符号の説明】
【００３４】
１  ラベル
２  ラベル部
１０  基材
１１  粘着剤層
１２  第一のメジウム印刷層
１３  隠蔽層
１４  絵柄印刷層
１５  第二のメジウム印刷層
２０  被着体
【図１】
2016099386.tif 000003
【図２】
2016099386.tif 000004